ОТВЕРЖДАЕМАЯ ВОДНАЯ КОМПОЗИЦИЯ НА ОСНОВЕ ПОЛИВИНИЛОВОГО СПИРТА, НЕ СОДЕРЖАЩАЯ ФОРМАЛЬДЕГИД

1. Отверждаемая водная композиция, полученная способом, включающим объединение следующих компонентов:
(а) полимера, содержащего гидроксильные группы, который является комбинацией поливинилового спирта и, по меньшей мере, одного компонента, выбранного из группы, состоящей из крахмала, модифицированного крахмала и сахара;
(б) многофункционального сшивающего агента, который является, по меньшей мере, одним агентом, выбранным из группы, состоящей из неполимерной поликислоты, ее солей, ангидрида и неполимерного полиальдегида, и, необязательно,
(в) катализатора;
причем массовое соотношение (а):(б) лежит в диапазоне от 95:5 до примерно 35:65, а отверждаемая композиция имеет рН по меньшей мере 1,25.
2. Отверждаемая водная композиция по п.1, отличающаяся тем, что она имеет рН в диапазоне от примерно 2,5 до примерно 6,5.
3. Отверждаемая водная композиция по п.1, отличающаяся тем, что многофункциональный сшивающий агент является, по меньшей мере, одним агентом, выбранным из группы, состоящей из неполимерной поликислоты, ее солей и ангидрида, причем рН отверждаемой полимерной композиции отрегулирован так, что он находится в диапазоне от 3,0 до 4,0.
4. Отверждаемая водная композиция по п.1, отличающаяся тем, что поливиниловый спирт имеет среднечисловую молекулярную массу больше 7000.
5. Отверждаемая водная композиция по п.4, отличающаяся тем, что поливиниловый спирт имеет среднечисловую молекулярную массу в диапазоне от 12000 до 85000.
6. Отверждаемая водная композиция по п.4, отличающаяся тем, что поливиниловый спирт имеет среднечисловую молекулярную массу в диапазоне от более чем 13000 до 45000.
7. Отверждаемая водная композиция по п.1, отличающаяся тем, что содержание нелетучих веществ в ней превышает 30 мас.%.
8. Отверждаемая водная композиция по п.1, отличающаяся тем, что содержание нелетучих веществ в ней лежит в диапазоне от 32 до 43 мас.%.
9. Отверждаемая водная композиция по п.1, отличающаяся тем, что полимер, содержащий гидроксильные группы, является комбинацией поливинилового спирта и крахмала.
10. Отверждаемая водная композиция по п.9, отличающаяся тем, что поливиниловый спирт получают посредством гидролиза поливинилацетата или сополимера винилового спирта и винилацетата, причем конечный полимер гидролизован на 70-99 мол.%.
11. Отверждаемая водная композиция по п.1, отличающаяся тем, что полимер, содержащий гидроксильные группы, имеет вязкость до 10 сП в 4%-ном водном растворе при 20°С.
12. Отверждаемая водная композиция по п.1, отличающаяся тем, что многофункциональный сшивающий агент является блокированным неполимерным полиальдегидом.
13. Отверждаемая водная композиция по п.12, отличающаяся тем, что неполимерный полиальдегид блокирован блокирующим агентом, который является, по меньшей мере, одним агентом, выбранным из группы, состоящей из мочевины, этиленмочевины, сорбитола и этиленгликоля.
14. Отвержденная композиция, содержащая нетканое волокно в отвержденном связующем, причем отвержденная композиция получена способом, включающим объединение нетканых волокон с отверждаемой водной композицией, как он определен в п.1, с получением смеси, и отверждение этой смеси.
15. Отвержденная композиция по п.14, отличающаяся тем, что способ включает стадию разбавления отверждаемой водной композиции перед отверждением достаточным количеством воды, так что отверждаемая водная композиция сдержит 5 мас.% нелетучих веществ.
16. Отвержденная композиция по п.14, отличающаяся тем, что нетканое волокно является стекловолокном.
17. Способ получения отверждаемой водной композиции, включающий следующие стадии:
стадию объединения (а) полимера, содержащего гидроксильные группы, с (б) многофункциональным сшивающим агентом, который является, по меньшей мере, одним агентом, выбранным из группы, состоящей из неполимерной поликислоты, ее солей, ангидрида и неполимерного полиальдегида, и, необязательно, с (в) катализатором, с получением отверждаемой водной композиции; и
при условии, что если отверждаемая водная композиция имеет рН ниже 1,25, то способ дополнительно включает стадию добавления достаточного количества основания для повышения рН, по меньшей мере, до 1,25; и
массовое соотношение (а):(б) лежит в диапазоне от 95:5 до примерно 35:65; и
полимер, содержащий гидроксильные группы, является комбинацией поливинилового спирта и, по меньшей мере, одного компонента, выбранного из группы, состоящей из крахмала, модифицированного крахмала и сахара.
18. Способ по п.17, отличающийся тем, что многофункциональный сшивающий агент является блокированным неполимерным полиальдегидом или ангидридом.
19. Способ по п.17, отличающийся тем, что поливиниловый спирт имеет среднечисловую молекулярную массу больше 7000.
20. Способ по п.17, отличающийся тем, что многофункциональный сшивающий агент является, по меньшей мере, одним агентом, выбранным из группы, состоящей из неполимерной поликислоты, ее солей и ангидрида, и к нему добавляют достаточное количество основания для такого повышения рН, чтобы значение рН находилось в диапазоне от 3,0 до 4,0.
21. Способ получения нетканого материала, включающий следующие стадии:
стадию объединения (а) полимера, содержащего гидроксильные группы, с (б) многофункциональным сшивающим агентом, который является, по меньшей мере, одним агентом, выбранным из группы, состоящей из неполимерной поликислоты, ее солей, ангидрида и неполимерного полиальдегида, и, необязательно,
с (в) катализатором с получением отверждаемой водной композиции; и
при условии, что если отверждаемая водная композиция имеет рН ниже 1,25, то способ дополнительно включает стадию добавления достаточного количества основания для повышения рН, по меньшей мере, до 1,25; и
стадию объединения отверждаемой водной композиции с нетканым волокном, и
стадию нагревания отверждаемой водной композиции и нетканого волокна до температуры, составляющей от 130 до 250°С, в течение времени, достаточного для достижения эффекта отверждения,
причем массовое соотношение (а):(б) лежит в диапазоне от 95:5 до примерно 35:65; и
полимер, содержащий гидроксильные группы, является комбинацией поливинилового спирта и, по меньшей мере, одного компонента, выбранного из группы, состоящей из крахмала, модифицированного крахмала и сахара.
22. Способ получения нетканого материала по п.21, отличающийся тем, что он дополнительно включает стадию разбавления отверждаемой водной композиции достаточным количеством воды, так что отверждаемая водная композиция перед стадией нагревания содержит 95 мас.% воды.
23. Способ получения нетканого материала по п.21, отличающийся тем, что нетканое волокно является стекловолокном.
24. Способ получения нетканого материала по п.21, отличающийся тем, что многофункциональный сшивающий агент является, по меньшей мере, одним агентом, выбранным из группы, состоящей из неполимерной поликислоты, ее солей и ангидрида, и к нему добавляют достаточное количество основания для такого повышения рН, чтобы значение рН находилось в диапазоне от 3,0 до 4,0.